(57)【要約】  貴金属ナノメートルサイズの触媒組成物を、組成物を調製する方法と共に説明する。触媒の結晶表面は（１１１）型の結晶相の露出を優勢に含んでいる。結晶相の露出は、触媒担体上に堆積する前に貴金属カチオンを封鎖することによって制御される。制御された触媒表面の露出は触媒のナノメートル規模と相まって、特に水素化および脱水素化反応に対して触媒の選択性および活性度を増大させる。
2005515888.tif 000002
【特許請求の範囲】
【請求項１】
担持された貴金属触媒であって、貴金属は担体材料上の粒子−担体の制御および結合剤を含むマトリックス内に含まれるナノメートルサイズの結晶粒子を含み、前記結晶粒子は貴金属粒子の表面上に（１１１）型の結晶相を優勢に有することを特徴とする触媒。
【請求項２】
前記担体は、多孔性担体材料を含むことを特徴とする請求項１に記載の触媒。
【請求項３】
前記担体は、活性炭、カーボンブラック、フッ素化炭素、アルミナ、ベントナイト、粘土、ケイ藻土、合成および天然ゼオライト、マグネシア、チタニア、ならびに高分子材料からなる群から選択されることを特徴とする請求項１に記載の触媒。
【請求項４】
前記担体材料は、少なくとも１グラム当たり２０平方メートルの表面積を有することを特徴とする請求項１に記載の触媒。
【請求項５】
前記貴金属粒子表面の結晶相の少なくとも１／２が（１１１）型の結晶相を含むことを特徴とする請求項１に記載の触媒。
【請求項６】
前記制御および結合剤は、有機金属の金属イオン封鎖剤を含むことを特徴とする請求項１に記載の触媒。
【請求項７】
前記金属イオン封鎖剤は、多官能性低分子量カルボン酸および／または分岐した多官能性高分子カルボン酸を含むことを特徴とする請求項６に記載の触媒。
【請求項８】
前記金属イオン封鎖剤は、グリコール酸を含むことを特徴とする請求項６に記載の触媒。
【請求項９】
前記ナノメートルサイズの結晶粒子の粒径は、５ナノメートル未満であることを特徴とする請求項１に記載の触媒。
【請求項１０】
前記粒径は、好ましくは２ナノメートル未満であることを特徴とする請求項１に記載の触媒。
【請求項１１】
前記貴金属は、白金、パラジウム、レニウム、ロジウム、ルテニウム、オスミウムおよびイリジウムからなる群から選択されることを特徴とする請求項１に記載の触媒。
【請求項１２】
前記貴金属は、合計触媒重量の０．０１％から１０％を構成することを特徴とする請求項１に記載の触媒。
【請求項１３】
前記貴金属は、合計触媒重量の０．１から５％を構成することを特徴とする請求項１２に記載の触媒。
【請求項１４】
前記結晶粒子は、さらに、鉄、ニッケル、銅およびスズを含む貴金属以外の金属を含むことを特徴とする請求項１に記載の触媒。
【請求項１５】
貴金属粒子の表面上で（１１１）型の結晶相が優勢で、ナノメートルサイズの結晶粒子を有する、担持された貴金属触媒を調製する方法であって、
貴金属塩および有機金属の金属イオン封鎖剤の溶液を調製すること、
封鎖された貴金属の溶液を還元剤で処理すること、
還元した貴金属溶液を触媒担体に含浸させること、
含浸された担体を乾燥すること、および
乾燥した含浸担体を還元することによって触媒を活性化し、貴金属粒子の表面上で（１１１）型の結晶相が優勢であるナノメートルサイズの貴金属触媒を得ること
を含むことを特徴とする方法。
【請求項１６】
前記溶液が、グリコール酸を１：０．５から１：１０の間の金属対薬剤の比で含む、貴金属および金属イオン封鎖剤の水溶液であることを特徴とする請求項１５に記載の方法。
【請求項１７】
前記乾燥した含浸担体は、１００から４００℃の間の温度で水素化によって還元されることを特徴とする請求項１５に記載の方法。
【請求項１８】
前記担持された活性化触媒は、０．０１から１０重量パーセントの間の貴金属の負荷を有することを特徴とする請求項１５に記載の方法。
【請求項１９】
前記担体は、活性炭、カーボンブラック、フッ素化炭素、アルミナ、ベントナイト、粘土、ケイ藻土、合成および天然ゼオライト、マグネシア、チタニア、ならびに高分子材料からなる群から選択されることを特徴とする請求項１５に記載の方法。
【請求項２０】
前記封鎖された貴金属溶液を、水素ガスを含む還元剤で処理することを特徴とする請求項１５に記載の方法。
【請求項２１】
前記貴金属塩および有機金属の金属イオン封鎖剤の溶液を、水素ガスを含む還元剤で処理することを特徴とする請求項１５に記載の方法。
【請求項２２】
改質条件下で請求項１に記載の触媒を用いてナフサを処理することを含む石油ナフサを改質する方法。
【発明の詳細な説明】
【技術分野】
【０００１】
本発明は、ナノメートルサイズの触媒粒子の露出した表面に優勢に（１１１）型の結晶面を含む、貴金属の担持されたナノメートルサイズの触媒結晶粒子の組成物に関する。本発明はさらに、優勢に（１１１）結晶面を有するナノメートルサイズの触媒粒子を調製する方法、ならびに水素化、脱水素化および燃料電池用途などの反応の触媒作用におけるこれら貴金属ナノメートルサイズの粒子の特に有効な特性を発見に関する。
【背景技術】
【０００２】
商業的な実施において、不均一系触媒を用いて多数の化学薬品の変換が達成されており、触媒の活性成分は、しばしば担体材料上に堆積された金属である。重要なクラスの触媒は、白金族の金属（白金、パラジウム、ロジウム、ルテニウム、イリジウム、およびオスミウム）、ならびに銀、金およびレニウムを含む貴金属を利用するものである。他の触媒とは対照的に、貴金属はしばしば特に高い活性度および選択性を有し、そのためその他の触媒材料よりも好ましいことが多い。
【０００３】
水素の解離吸着、表面反応、および再結合／脱着を促進するその能力のために、貴金属は、広範囲の商業的に重要な反応、特に水素の移動、反応または活性化に触媒作用を示すことができる。これらの反応および付随するプロセスとしては、様々な水素化および関連した反応、メタン化、カルボニル化、ヒドロホルミル化、還元的アルキル化、アミノ化、ヒドロシリル化、アンモニア合成、オイルまたは脂肪の硬化等などがある。貴金属の触媒作用はまた、接触改質、脱ハロゲン化水素反応、水蒸気改質、部分酸化および合成ガス、水素、一酸化炭素、二酸化炭素等を含めたガスの製造などの脱水素化反応においても特に有用である。貴金属はさらに、燃料電池用途などの重要な電気化学的方法で、貴金属電極上で水素および酸素の解離吸着を行い、水素と酸素とを反応させて、電流および副生成物の水を生産するために使用される。
【０００４】
貴金属触媒は、触媒化学プロセスにおける広範囲にわたる有効性にもかかわらず、商業的な化学操作に向けた触媒の選択肢としては決定的な不都合を有している。貴金属はコストがきわめて高く、任意の化学プロセスにおける触媒損耗率が高いために、このプロセスに対する好ましい触媒としての選択肢が否定されることがある。またそのような高いコストは、それらの使用を正当化するために、それらの優れた触媒活性度がその他の触媒の選択肢と比較して十分に高くなる必要がある。コストにおける不利益を改善するために、当業者は、小さい粒子の貴金属触媒を使用することによって触媒全体の効率を改善することができる。そのことは、所定の負荷に対して、活性な貴金属の表面積の露出を最大とすることになり、貴金属の最大限の利用を提供する。
【０００５】
それにもかかわらず、効率を改善し触媒コストを抑制するために非常に小さい粒子を作製する方法が利用可能な場合でさえも、これらの粒子はしばしば不安定である。小さい粒子の高い表面エネルギーによって、金属粒子は移動し凝集し易い傾向にあり、そのことで最初は非常に小さい粒子および大きな貴金属表面積を構成していた触媒の表面積が減少する可能性がある。この触媒粒子の移動および凝集を防止するための改善された方法が必要とされている。
【０００６】
貴金属の触媒作用に伴って生じる別の重大な問題は、貴金属の溶解による周囲の液体反応媒体中への触媒浸出である。貴金属はコストが高いために、浸出はプロセスの経済的側面全体でコストを増大し不都合となる可能性がある。なぜならば、浸出によって触媒の効率が低下し、かつ増加された触媒回収方法が必要となるからである。代表的な貴金属触媒は、１年当たり５〜１０％の浸出速度を有することが知られており、このことはいかなる触媒プロセスにおいても、かなり経済的に負担であることを意味する。したがって、当業者は、凝集せず、法外な触媒浸出速度も見られないであろう小さな粒径で、貴金属粒子を支持体表面上に固定する改善した方法を長い間捜してきた。
【０００７】
貴金属触媒についての現時点における最新技術に関するその他の問題は、触媒表面上の活性部位の分布を適切に制御することができないことである。いずれの個々の触媒反応でも、実際には、ある種の表面活性部位のみが触媒的に活性であり、選択された触媒反応に対して優先されることが知られている。表面活性部位を制御する特性を規定する鍵となる決定的な場所は、貴金属の結晶表面である。小さな金属結晶は一般に、大部分が（１００）、（１１０）、および（１１１）などの低位の結晶面を露出する。通常、所定の反応に対する最も望ましい活性部位はこれらの１つの面上にしかないので、触媒的に非常に活性な触媒粒子は、好ましくはその特定の活性な結晶面を優勢に含むものであるはずである。残念ながら、従来技術の触媒製造方法では、これらの好ましいおよび好ましくない結晶面全ての混合物を有する結晶面を含む触媒を生じる。このことは貴金属の利用効率を下げ、結晶表面上の好ましくない活性部位によって触媒作用を受けた非選択的反応に至る可能性もある。したがって、選択された反応を触媒するのに最も効果的なこれらの配置を有利にするために、貴金属粒子の結晶面の露出状態の分布を制御する触媒の調製方法を導入することによって、貴金属触媒の有用性および効率が改善されるはずである。
【０００８】
【特許文献１】米国登録特許第６，１６８，７７５Ｂ１号
【発明の開示】
【発明が解決しようとする課題】
【０００９】
上述の問題を克服し、選択された種類の反応に対する改善された触媒を提供するために対処した結果、触媒粒子の結晶表面上に（１１１）型の結晶相を優勢に含む担持されたナノメートル規模の貴金属粒子は、自立型発電用の水素／酸素燃料電池中で行われる半電池電気化学的反応を含めた、一般的な水素化反応または脱水素化反応のクラスに含まれる反応に対して特に有効な触媒となるという発見がなされた。貴金属触媒の担体材料は、多孔性アルミナまたはカーボンブラックなどの多孔性材料が好ましい。
【課題を解決するための手段】
【００１０】
本発明は、選択された反応に適用し得るナノメートル規模の粒子を含む、改善され担持された貴金属触媒、および改善された触媒を製造する方法を共に提供する。本発明の粒子は、好ましくは５ナノメートル未満、より好ましくは２ナノメートル未満の貴金属粒子を含む。本発明の特に重要な側面は、選択的反応で有用な貴金属粒子の最も効果的な結晶表面は、（１１１）型の結晶相が支配的に露出しているということの発見である。本発明の他の重要な側面は、ナノメートル規模の貴金属粒子が、引き続き、その移動および凝集が防止されるように担持支持体の表面に固定されることの発見である。これらの性質の結果、本発明の触媒は、多くの重要な触媒反応に対して従来技術よりも有用であり有利である。応用例または反応タイプに応じて、これらの利点としては、（ａ）貴金属表面上で優勢である（１１１）型の結晶相の選択的な露出を含む、きわめて小さい微結晶による増大した貴金属の表面積から誘導される高い活性度、（ｂ）貴金属結晶表面上の（１１１）型の結晶相の選択的な露出による、より高い選択性、（ｃ）貴金属微結晶の固定化による、改善された触媒安定性および寿命、が挙げられる。
【００１１】
貴金属粒子の表面上で（１１１）型の結晶相が優勢であるナノメートルサイズの結晶粒子を有する、担持された貴金属触媒を調製する方法は、
貴金属塩および有機金属の金属イオン封鎖剤の溶液を調製するステップと、
封鎖された貴金属の溶液を還元剤で処理するステップと、
還元した貴金属溶液を触媒担体に含浸させるステップと、
含浸された担体を乾燥するステップと、
乾燥した含浸担体を還元することによって触媒を活性化して、貴金属粒子の表面上で（１１１）型の結晶相が優勢であるナノメートルサイズの貴金属触媒を得るステップと
を含む。
【００１２】
最初の封鎖された貴金属溶液を調製するために使用する有機金属の金属イオン封鎖剤（ metallo-organic sequestering agent）によっては、第２ステップで溶液を還元剤で処理する必要がなく、活性化の前に、貴金属を封鎖した溶液を触媒担体に含浸させるために直接使用してもよい。一般に、本発明の方法では、触媒担体材料に含浸させる前に、小さな分子の有機金属の金属イオン封鎖剤との反応によって調製された封鎖貴金属溶液を水素化する必要はない。
【００１３】
本発明の触媒を適用することが可能な触媒反応の種類に関しては、水素化が好ましい選択肢であり、これには非環式および環式オレフィン系化合物、カルボニル類、芳香族化合物、および窒素、硫黄、リン、炭素等の酸化物に適用される水素化反応の全ての範囲が含まれる。適用し得る接触脱水素化反応としては、特にナフサの改質、脂肪族化合物の環化およびアルカンの脱水素化によるアルケンの形成がある。この触媒は炭化水素の水蒸気改質、部分酸化等にも有用である。
【発明の効果】
【００１４】
上述のように、本発明によれば、貴金属粒子の結晶面の露出状態の分布が制御されることにより、水素化反応または脱水素化反応に高い活性度および選択性を示す優れた触媒が提供される。
【発明を実施するための最良の形態】
【００１５】
全体を参照することにより本明細書に組み込まれる、本出願人らの特許（特許文献１参照）は、ある化学反応の選沢性（例えば、水素および酸素の反応物から反応の最終生成物として、熱力学的に有利な水を選沢するよりも過酸化水素の形成が仮定できるという選択性）を決める際に、貴金属触媒の（１１０）結晶相の露出が重要な役割を果たすことについて、読む人に教示的である。この洞察をさらに水素をベースとする反応の貴金属触媒の現象に推し進めて、本出願人らは、貴金属触媒粒子の結晶表面の幾何学的形態を（１１１）結晶面、すなわち表面上の各金属原子が６個の他の金属原子により取り囲まれている表面が存在するように制御すると、この触媒は水素化、脱水素化、部分酸化等を含めた、ある種の反応の全般にわたって高度に選択的であることを見出した。
【００１６】
図１ａから１ｃを参照すると、本出願人らの発見の特徴が図示されている。本出願人らは、図１ａから１ｃに示した貴金属触媒の化学組成は同じであるが、１ａから１ｃの活性な触媒表面の異なる結晶学的構造が、様々な種類の水素をベースとする反応の触媒の比有効性または比選択性を確立する際に決定的な役割を果たすことを見出した。結晶相（１１０）の露出は、水素および酸素から過酸化水素を形成することについて選択的である（例えば、特許文献１参照）。これに対し、本発明は、結晶相（１１１）の露出が、とりわけ水素化および脱水素化反応に対して、（１１０）よりも選択的で好ましいことを教示する。
【００１７】
還元反応に対する結晶相（１１１）の露出の特別な効力に関する上述の発見は注目すべきであるとはいえ、（１１１）面が優勢な貴金属触媒粒子をルーチンにかつ確実に調製する手段がなければ、この発見は学術的な興味に留まるだけでなく、商業的に実を結ばないものになる。したがって、本出願人らは、この発見を実用的かつ商業的に現実のものに転換するために、指定された露出状態を有する貴金属触媒粒子を調製する経済的に妥当な方法の追求に勤勉な勢力を傾けてきた。本出願人らは、貴金属カチオンを、選択した小さい多官能性カチオン封鎖の有機分子または金属封鎖の非直鎖の有機および無機オリゴマーで処理することによって変換し、得られた貴金属カチオン錯体を担体材料に堆積させ、好ましくはさらに還元することによって、好ましい（１１１）結晶面の露出を優勢に含む本発明の担持された貴金属結晶のナノメートルサイズの粒子を実現可能となることを見出した。好ましくは、触媒担体上に有機金属錯体を形成するためにグリコール酸などの酸を使用し、本発明の活性な貴金属触媒を得るために還元する。
【００１８】
上述のようにして回収された本発明の触媒は、好ましい還元反応に対して高い選択性と活性度との両方を示す。貴金属触媒粒子をナノメートル領域（＜５ナノメートル）に粒をそろえると、触媒的に活性な部位がより多く生成されるので、触媒の活性度を上昇させるのに大いに寄与すると考えられる。しかし、反応の選択性において触媒に付随するおよび並行する利点は、触媒表面上の（１１１）型の結晶面を優勢にすることが有意で重要であるとする本出願人らの知見に対応づけられるべきである。増大した活性度および高い選択性の両者の組合せによって、本出願人らの発明を従来技術の触媒プロセスと区別することに成功している。
【００１９】
特別に調製された、相が制御され担持された貴金属触媒を用いて本発明の変換方法は実施され、この方法にから本発明の最も重要な利点が誘導される。この触媒は、無機酸化物または炭素担体で保持された１種または複数の金属成分のナノメートルサイズの微結晶からなる。金属（単数または複数）には、通常、少なくとも１種のパラジウムなどの貴（白金族）金属が、１種または複数の白金、レニウム、ロジウム、ルテニウム、オスミウム、イリジウム、金、またはそれらの組合せ、との組合せで含まれる。ニッケル、スズ、銅、鉄等などのその他の金属成分が、単独であるいは組合せで含まれてもよい。貴金属成分の量は、代表的には合計触媒重量の０．０１から１０重量％、しかし好ましくは０．１から５重量％である。その他の成分も、追加の成分の選択および機能に応じて０．０１から２０重量％の量で含まれてもよい。これらその他の成分としては、遷移金属、アルカリ金属、アルカリ土類金属、希土類金属および非金属がある。
【００２０】
貴金属粒子は、炭素または無機金属酸化物担体、無機質、高分子材料等の上に堆積される。貴金属触媒担体の例は、活性炭、カーボンブラック、フッ素化炭素、アルミナ、ベントナイト、粘土、ケイ藻土、ゼオライト、シリカ、ジルコニア、マグネシア、チタニア、等およびさらにこれらの混合物である。担体は好ましくは２０ｍ2／ｇを超え、より好ましくは５０ｍ2／ｇを超えて５００ｍ2／ｇｍまでの表面積を有する多孔性であるべきである。担体材料は合計触媒重量の少なくとも９０重量％を構成することが好ましい。不均一系触媒のために有用な担体として機能することができるいずれの材料も、本発明の触媒のための担体材料として使用することができる。
【００２１】
貴金属微結晶は、堆積した金属を所望のナノメートルサイズの粒子に分散させ、かつ粒子をその表面に強く結合させる、グリコール酸および非直鎖オリゴマー金属の金属イオン封鎖剤などの小さい分子の結合剤または金属イオン封鎖剤を用いて、支持体担体材料上に堆積されることが好ましい。この制御された堆積方法によって、金属微結晶が、特定の（１１１）金属結晶面を露出するように高い選択性で堆積されることが見出された。貴金属カチオンの金属イオン封鎖剤として、担体材料上に堆積した場合にそれらが想定される形態に関して構造的に比較的制限のない化学薬品を使用することによって、どういうわけか（１１１）結晶面の露出が有利となると考えられる。堆積されたときに支持体上の金属イオン封鎖剤錯体は水素で還元することによって活性化される。金属の堆積方法のこれらのいくつかの特徴によって、本発明の応用プロセスでの使用が非常に有利となる性質を有する触媒が生成される。その特有の特徴としては以下のものがある。
特に高い触媒活性度に寄与するナノメートルサイズの粒子を生成する。
知られている金属結晶面の露出状態の制御によって、望ましい生成物への触媒反応の選択性を高める。
触媒の望ましい高い活性度を喪失することになる金属粒子の大きな構造への凝集が、金属微結晶の基材表面への強い結合によって防止される。さらに強い結合によって、触媒の使用中に周囲の液体媒体中に活性金属成分が損耗することが実質上防止される。
【００２２】
以下の説明は、好ましい応用例、炭化水素の改質に潜在的に適用した際の本発明の触媒の具体的な設計および調製を教示するものである。
【００２３】
（一般的実施例１）  触媒設計、調製および応用例
触媒による改質は、本質的に炭素−水素結合を切断して、炭素−酸素結合および水素−水素結合を形成することであるので、結合の切断および交換に関する規定の反応を行うためには、活性触媒は互いに隣接する活性部位を持つ構造を有するべきである。図１を参照すると、白金（Ｐｔ）の結晶面（１１０）は、結晶表面層上で、各Ｐｔ原子が、２個の隣接するＰｔ原子によって取り囲まれているに過ぎない構造を含むことが認められる。結晶面（１００）では、各Ｐｔ原子は、４個の他のＰｔ原子に隣接する。しかし、結晶面（１１１）では、各Ｐｔ原子は、６個の他のＰｔ原子に隣接する。したがって、結晶面（１１１）は、メタンまたはその他の炭化水素を改質するために、Ｃ−Ｈ結合を切断するより多くの活性部位を表面上に提供するであろうことは明らかである。（１１１）の部位の隣接特性はまた、隣接する水素原子を再結合させて水素分子を生成し、かつ隣接する部位から炭素に加えて酸素を組合せて炭素酸化物分子、主として一酸化炭素を形成する改質反応の効率を改善するであろう。
【００２４】
上述の段落の発見を実行して、より効率的な炭化水素改質方法を達成するために、（１１１）型の結晶相の露出に富んだ触媒粒子表面を有するＰｔなどの、必要とされる貴金属触媒を調製するために制御された分散方法を使用する。しかし、（１１１）型の結晶相の露出における利点を増大させるために、担持された触媒粒子を５ナノメートルサイズ以下、好ましくは２ナノメートルサイズ以下の触媒粒子を示すように調製する。第１ステップはＰｔ塩の溶液の調製である。Ｐｔ塩を制御または結合剤と反応させて、貴金属との有機金属錯体を形成する。制御剤は、Ｐｔ部分を封鎖するために、少なくとも２つの官能基を含む小さい有機分子であってよい。ＯＨまたはＣＯＯＨなどの官能基が有用である。あるいは、抑制剤は、Ｐｔ部分と結合が可能な、分岐した、架橋した、または非直鎖のイオン封鎖性重合体またはオリゴマーであってよい。本発明で使用される制御または金属イオン封鎖剤は、２つの機能を果たす。第１にそれは、触媒上での堆積のためにＰｔを結合または保持する。第２に、制御剤はまた、担体材料と分子間水素結合を形成して、Ｐｔ（１１１）相の形成のための鋳型の基部として網状組織を提供する。制御剤の保持する構造は、Ｐｔ原子が凝集して大きな粒子を形成することを防止する。代表的に、有用な制御剤としては、グリコール酸またはクエン酸およびその塩などの小さい分子がある。高分子の制御剤の場合は、分岐または架橋したポリアクリル酸またはこれらの塩が有用である。
【００２５】
上述の制御された分散方法は、担体表面上に薄い触媒層を有するナノメートルサイズの貴金属粒子を持つ触媒を生成する。
【００２６】
（具体的実施例２）
（１１１）結晶相の表面を有するＰｔ触媒を調製するために、所望量の塩化白金を水に溶解する。グリコール酸溶液などの相の制御剤溶液と塩化白金溶液とを、金属対薬剤の比が１：０．５から１：１０の間であるように混合した。混合した溶液を窒素でパージし、次いで水素で還元する。形成された有機金属錯体、すなわち、グリコール酸白金が含浸によってアルミナなど触媒担体上に堆積される。含浸中、グリコラートの網状組織がＰｔを保持し、（１１１）結晶相のパターンを有する分散物を提供する。得られた試料を空気中で乾燥し、水素中で温度１００〜４００℃で還元することによって活性化した。その結果、Ｐｔ（１１１）結晶相の表面の露出を有する触媒が得られた。最終触媒は、好ましくは０．０１から５重量％、より好ましくは０．０１から１重量％の間のＰｔの負荷を有している。
【００２７】
本発明の触媒は、種々の化学反応の触媒作用に有用である。これは、例えば、オレフィン類、アセチレン類、カルボニル類、芳香族化合物、カルボン酸類、アントラキノン類、イミン類、ニトリル類、ニトロおよびニトロソ化合物、ピリジン類、一酸化炭素および二酸化炭素等の水素化を含む、水素化反応の触媒作用に使用することができる。
【００２８】
この触媒はまた、ナフサの接触的改質、脂肪族炭化水素の環化および／または芳香族化、アルコールの脱水素化を含む、様々な脱水素化反応に有用であり得る。この触媒は、炭化水素の水蒸気改質、部分酸化等に使用することができる。これらの反応に適用し得る供給原料および本発明の触媒としては、メタン、ガソリン、灯油、ジーゼル燃料、メタノールおよびエーテルがある。これらの反応は、合成ガスの製造に対して有用であり、また燃料電池などの応用に適用することができる。
【００２９】
本発明の触媒は、特定の応用例に応じて任意の種々の実際的な反応器のタイプで使用することができる。当業者に知られている任意の反応器のタイプを使用することができる。
【図面の簡単な説明】
【００３０】
【図１】図１ａ，ｂ，ｃは貴金属触媒表面（Ｐｔ）の原子の表面構造（１１０，１１０および１１１）を示す図である。
【図１】
2005515888.tif 000003
【国際調査報告】
2005515888.tif 000004
2005515888.tif 000005
2005515888.tif 000006